СВЕТОПРОПУСКАЮЩИЙ СЛОИСТЫЙ МАТЕРИАЛ И СПОСОБ ПОЛУЧЕНИЯ СВЕТОПРОПУСКАЮЩЕГО СЛОИСТОГО МАТЕРИАЛА

1. Светопропускающий слоистый материал (10, 20, 30, 40, 50), содержащий:
тонкий слой металлической пленки (16);
тонкий слой (14, 18) пленки с высоким показателем преломления, имеющий показатель преломления выше, чем тонкий слой (16) металлической пленки; и
светопропускающую подложку (12),
причем указанный тонкий слой (14, 18) пленки с высоким показателем преломления содержит выравнивающий агент и полимер с высоким показателем преломления, содержащий функциональную группу, которая содержит по меньшей мере один элемент, выбранный из N, О и S, и содержание указанного выравнивающего агента составляет от 0,20 до 20,32 частей по массе на 100 частей по массе полимера тонкого слоя пленки с высоким показателем преломления, и
при этом указанный полимер с высоким показателем преломления представляет собой несшитый полимер, и указанный тонкий слой (14, 18) пленки с высоким показателем преломления дополнительно содержит сшитый полимер.
2. Светопропускающий слоистый материал по п. 1, отличающийся тем, что тонкий слой (16) металлической пленки изготовлен из серебра или сплава серебра.
3. Светопропускающий слоистый материал по п. 1 или 2, дополнительно содержащий барьерную тонкую пленку (22, 24), изготовленную из металла или оксида металла, расположенную между тонким слоем металлической пленки и тонким слоем пленки с высоким показателем преломления.
4. Светопропускающий слоистый материал по любому из пп. 1-3, отличающийся тем, что указанный выравнивающий агент изготовлен из фторсодержащего соединения.
5. Светопропускающий слоистый материал по любому из пп. 1-4, отличающийся тем, что указанная светопропускающая подложка (12) изготовлена из полиолефиновой пленки.
6. Светопропускающий слоистый материал по п. 3, отличающийся тем, что указанная барьерная тонкая пленка (22, 24) изготовлена из титана или оксида титана.
7. Светопропускающий слоистый материал по любому из пп. 1-6, отличающийся тем, что указанный полимер с высоким показателем преломления представляет собой полимер, содержащий триазиновое кольцо.
8. Способ получения светопропускающего слоистого материала (10, 20, 30, 40, 50), получения светопропускающего слоистого материала по любому из пп. 1-7, включающий:
процесс получения тонкого слоя (14, 18) пленки с высоким показателем преломления и
процесс получения тонкого слоя (16) металлической пленки,
причем указанный тонкий слой (14, 18) пленки с высоким показателем преломления получают посредством нанесения пленкообразующего раствора, содержащего полимер с высоким показателем преломления, выравнивающий агент и растворитель, с последующим удалением растворителя, и
указанный полимер с высоким показателем преломления представляет собой несшитый полимер, указанный пленкообразующий раствор дополнительно содержит сшивающее соединение, и указанное сшивающее соединение подвергают сшиванию в процессе получения тонкого слоя (14, 18) пленки с высоким показателем преломления.
9. Способ получения светопропускающего слоистого материала по п. 8, отличающийся тем, что указанный растворитель содержит хороший растворитель для полимера с высоким показателем преломления и низкокипящий растворитель с температурой кипения 120°С или менее.
10. Способ получения светопропускающего слоистого материала по п. 9, отличающийся тем, что указанный низкокипящий растворитель представляет собой плохой растворитель для указанного полимера с высоким показателем преломления.
11. Способ получения светопропускающего слоистого материала по п. 9 или 10, отличающийся тем, что соотношение смешивания между хорошим растворителем и низкокипящим растворителем представляет собой массовое соотношение хороший растворитель/низкокипящий растворитель, составляющее от 50/50 до 80/20.
12. Способ получения светопропускающего слоистого материала по любому из пп. 8-11, отличающийся тем, что указанное сшивающее соединение подвергают сшиванию посредством фотосшивания.